10~22重量のイソシアネート基含量および10重量未満のモノマージイソシアネート含量を有する、少なくとも2種の芳香脂肪族ジイソシアネートから作られた溶媒不含ポリイソシアネート成分Aの、耐光堅牢性、圧縮または発泡ポリウレタン体を製造するための使用。ポリイソシアネート成分Aは、ウレトジオン構造、アロファネート構造、イソシアヌレート構造、イミノオキサジアジンジオン構造および/またはビウレット構造を有することを特徴とする、請求項1に記載の使用。ポリイソシアネート成分Aは、11~215重量のイソシアネート基含量および08未満のモノマージイソシアネート含量を有する13ビスベンゼン、14ビスベンゼンおよび/または13ビスベンゼンに基づくポリイソシアネートであることを特徴とする、請求項1または2に記載の使用。ポリイソシアネート成分Aは、15~21重量のイソシアネート基含量および05未満のモノマージイソシアネート含量を有する13ビスベンゼンに基づくポリイソシアネートであることを特徴とする、請求項3に記載の使用。ポリイソシアネート成分Aの製造において、未反応の単量体芳香脂肪族ジイソシアネートを抽出または薄膜蒸留により反応生成物から除去することを特徴とする、請求項1~4に記載の使用。圧縮透明ポリウレタン体を製造するための、請求項1に記載の使用。ポリウレタン体はガラス代用部材であることを特徴とする、請求項6に記載の使用。ポリウレタン体は、光学的なオプトエレクトロニクスまたはエレクトロニクス構成部品であることを特徴とする、請求項6に記載の使用。構成部品は光学レンズまたは眼鏡レンズであることを特徴とする、請求項6に記載の使用。構成部品は発光ダイオードであることを特徴とする、請求項6に記載の使用。耐光堅牢性ポリウレタン体の製造方法であって、イソシアネート基:イソシアネートに対して反応性の基の当量比05:1~20:1を維持しながら、A10~22重量のイソシアネート基含量および10重量未満のモノマージイソシアネート含量を有する、少なくとも2種の芳香脂肪族ジイソシアネートから作られたポリイソシアネートと、Bイソシアネート基に対して反応性であり、20~60の平均官能価を有する反応パートナー、ならびに任意に併用されるCさらなる補助物質および添加剤を溶媒不含反応させることによる方法。成分Bとして、60~12000の平均分子量を有するヒドロキシ官能性化合物、アミノ官能性化合物および/またはメルカプト官能性化合物を用いることを特徴とする、請求項11に記載の方法。成分Bとして、106~12000の平均分子量を有するポリエーテルポリオール、ポリエステルポリオール、ポリカーボネートポリオールおよび/またはアミノポリエーテル、ポリチオエーテルチオール、ポリエステルチオール、硫黄含有ヒドロキシ化合物、60~500の平均分子量を有する低分子量ヒドロキシ官能性成分および/または低分子量アミノ官能性成分を用いることを特徴とする、請求項11に記載の方法。成分Cとして、触媒、UV安定剤、酸化防止剤および/または離形剤を用いることを特徴とする、請求項11に記載の方法。反応パートナーの反応を、180°C以下の温度、300バール以下の圧力下で行うことを特徴とする、請求項11に記載の方法。したがって、本発明の主題は、光および屋外暴露に安定であり、高い光反射および低い分散を有し、既知の系の欠点を有さない、新規な高透明性ポリウレタン組成物を提供することである。本発明の新規なポリウレタン組成物は、毒物学的に許容性の原料に基づくべきであり、従来方法により、例えば手でまたは適当な機械を用いて、例えばRIM法により、流し込むことによって加工可能であり、特に高品質な光学的使用のための、高架橋透明成形物品を与える。上記の主題は、以下により詳細に記載するポリウレタンを提供することにより達成可能である。以下により詳細に記載する本発明は、きわめて高粘性であるか、または室温で固形でさえある芳香脂肪族ジイソシアネートに基づく溶媒不含低モノマーポリイソシアネートが、例えば50°Cの比較的中温で穏やかに加熱することにより、すでに、その粘性を従来条件下で問題なく加工できる程度に低くすることができ、高い光反射と同時に高いアッベ数により区別される耐光堅牢性、非黄変ポリウレタン体を与えるという驚くべき結果に基づく。このことは、例えば脂環式ジイソシアネートまたは芳香族ジイソシアネートに基づく低モノマーポリイソシアネートも、同様に、溶媒不含形態において固形であり、80°Cより著しく高い範囲の軟化点または溶融温度を有することが知られていたため、予想することができなかった。例えば、その主題がポリチオウレタンまたはポリウレタンプラスチックのレンズの製造方法である欧州特許出願公開第0329388号および欧州特許出願公開第0378895号において、特に芳香脂肪族ジイソシアネート、例えばXDI、ビスベンゼン、ビスベンゼン、TMXDI、ビスベンゼン、ビスナフタレンまたはビスジフェニルエーテルを含む、ビルダー成分として適する可能性があるジイソシアネートの広範なリストに加えて、上記ジイソシアネートのプレポリマー、ウレタン、カルボジイミド、尿素、ビウレット、ダイマーおよびトリマーが、同様にレンズ材料の製造用の出発ポリイソシアネートとして適当であることの全体的な示唆があるが、当業者はこれらの文献から、以下により詳細に記載する低モノマー芳香脂肪族ポリイソシアネートの特定の高屈折率を有するプラスチック組成物の製造に対する適性について、具体的な示唆を全く推測することができない。むしろ、これらの文献の実施例も、mXDIおよびmTMXDIを含有する単量体ジイソシアネートのみを使用して行われている。本発明は、少なくとも2種の芳香脂肪族ジイソシアネート分子から作られ、10~22重量のイソシアネート基含量および10重量未満のモノマージイソシアネート含量を有する溶媒不含ポリイソシアネート成分Aの、耐光堅牢性、圧縮または発泡ポリウレタン体を製造するための使用を提供する。本発明は、耐光堅牢性ポリウレタン組成物の製造方法であって、イソシアネート基:イソシアネートに対して反応性の基の当量比05:1~20:1を維持しながら、A10~22重量のイソシアネート基含量および10重量未満のモノマージイソシアネート含量を有する、少なくとも2種の芳香脂肪族ジイソシアネートから作られたポリイソシアネート成分と、Bイソシアネート基に対して反応性であり、20~60の平均官能価を有する反応パートナー、ならびに任意に併用されるCさらなる補助物質および添加剤を溶媒不含反応させることによる製造方法も提供する。最後に、本発明は、このようにして得られた耐光堅牢性ポリウレタン組成物から製造した透明な圧縮または発泡成形物品も提供する。ポリイソシアネート成分Aは、ウレトジオン基、イソシアヌレート基、イミノオキサジアジンジオン基、ウレタン基、アロファネート基、ビウレット基および/またはオキサジアジントリオン基を含み、芳香脂肪族ジイソシアネートに基づくポリイソシアネートであり、23°Cで固形であるか、または、150000mPasより高い粘度を有し、そのイソシアネート基含量は10~22重量であり、単量体芳香脂肪族ジイソシアネート含量は10重量未満である。ポリイソシアネート成分Aの製造に適当な芳香脂肪族出発ジイソシアネートは、任意の所望のジイソシアネートであり、そのイソシアネート基は、任意にさらなる置換芳香族に、任意に、分枝状脂肪族基、例えば13ビスベンゼンmキシリレンジイソシアネート、mXDI、14ビスベンゼンpキシリレンジイソシアネート、pXDI、13ビスベンゼンmテトラメチルキシリレンジイソシアネート、mTMXDI、14ビスベンゼンpテトラメチルキシリレンジイソシアネート、pTMXDI、13ビス4メチルベンゼン、13ビス4エチルベンゼン、13ビス5メチルベンゼン、13ビス45ジメチルベンゼン、14ビス25ジメチルベンゼン、14ビス2356テトラメチルベンゼン、13ビス5tertブチルベンゼン、13ビス4クロロベンゼン、13ビス45ジクロロベンゼン、13ビス2456テトラクロロベンゼン、14ビス2356テトラクロロベンゼン、14ビス2356テトラブロモベンゼン、14ビスベンゼン、14ビスナフタレンおよびこれらのジイソシアネートの所望の混合物を介して結合して存在する。上記の芳香脂肪族ジイソシアネートからのポリイソシアネート成分Aの製造は、ジイソシアネートのオリゴマー化についての、例えばLaasら著、JPraktChem336、1994年、第185200頁に記載されている従来法、および続く蒸留または抽出による未反応単量体ジイソシアネートの除去によって行うことができる。芳香脂肪族ジイソシアネートの低モノマーポリイソシアネートの具体例は、例えば、特開2005-161691号、特開2005-162271号および欧州特許出願公開第0081713号に見られる。好ましいポリイソシアネートAは、ウレトジオン構造、アロファネート構造、イソシアヌレート構造、イミノオキサジアジンジオン構造および/またはビウレット構造を有するものである。ポリイソシアネートAは、11~215重量のイソシアネート基含量および08未満のモノマージイソシアネート含量を有するmXDI、pXDIおよび/またはmTMXDIに基づく、上記のタイプのポリイソシアネートであることが特に好ましい。成分Aのきわめて特に好ましいポリイソシアネートは、15~21重量のイソシアネート基含量および05未満の単量体mXDI含量を有する、mXDIに基づくポリイソシアネートである。ポリイソシアネート成分Aの製造に用いられる芳香脂肪族出発ジイソシアネートは、任意の所望の方法で、例えば液相または気相中でのホスゲン化により、または、ホスゲンを用いない手段、例えばウレタン開裂により製造することができる。低モノマーポリイソシアネートAは、原則として透明であり、特に、23°Cにおける粘度が150000mPasより高く、そのイソシアネート基含量は好ましくは11~21重量、特に好ましくは15~21重量であり、平均イソシアネート官能価が好ましくは22~50、特に好ましくは30~45である無色の固形樹脂である。ポリイソシアネートAは、10重量未満、好ましくは08重量未満、特に好ましくは05重量未満の単量体芳香脂肪族ジイソシアネートの残留含量を有するため、残留モノマーが少ない。本発明の耐光堅牢性ポリウレタン組成物を製造するために、上記のポリイソシアネートAを、イソシアネート基に対して反応性であり、イソシアネート付加反応に関して20~60、好ましくは25~40、特に好ましくは25~35の平均官能価を有する、任意の所望の溶媒不含の反応パートナーBと反応させる。これらは、特に、ポリウレタン化学において既知であり、通常、106~12000、好ましくは250~8000の分子量を有する、従来のポリエーテルポリオール、ポリエステルポリオール、ポリエーテル-ポリエステルポリオール、ポリチオエーテルポリオール、ポリマー変性ポリエーテルポリオール、グラフトポリエーテルポリオール、特にスチレンおよび/またはアクリロニトリルに基づくもの、ポリエーテル-ポリアミン、ヒドロキシル基含有ポリアセタールおよび/またはヒドロキシル基含有脂肪族ポリカーボネートである。適当な反応パートナーBの概要は、例えば、NAdamら著、Polyuretanesポリウレタン、UllmannsEncyclopediaofIndustrialChemistry、ElectronicReleace、第7版、32~34章、WileyVCH、Weinheim2005に記載されている。適当なポリエーテルポリオールBは、例えば、独国特許出願公開第2622951号、第6欄65行~第7欄47行、または欧州特許出願公開第0978523号、第4頁45行~第5頁14行に記載されたタイプのものであり、ここで、それらは上記に述べた官能価および分子量に相当する。特に好ましいポリエーテルポリオールBは、グリセロール、トリメチロールプロパン、エチレンジアミンおよび/またはペンタエリスリトールのエチレンオキシドおよび/またはプロピレンオキシド付加生成物である。適当なポリエステルポリオールBは、例えば、欧州特許出願公開第0978523号明細書、第5頁17~47行、または欧州特許出願公開第0659792号、第6頁8~19行に記載されたタイプのものであり、ここで、それらは上記に述べたものに相当し、それらのうちヒドロキシル価が20~650mgKOH/gであるものが好ましい。適当なポリチオポリオールBは、例えばチオジグリコールそれ自体の、または、チオジグリコールと他のグリコール、ジカルボン酸、ホルムアルデヒド、アミノカルボン酸および/またはアミノアルコールとの、既知の縮合生成物である。用いる混合成分の性質に応じて、これらは、ポリチオ混合エーテルポリオール、ポリチオエーテルエステルポリオールまたはポリチオエーテルエステルアミドポリオールである。成分Bとして適当なポリアセタールポリオールは、例えば、単純グリコール例えばジエチレングリコール、トリエチレングリコール、44ジオキシエトキシジフェニルジメチルメタンビスフェノールAのエチレンオキシド2モル付加物またはヘキサンジオールと、ホルムアルデヒドとの既知の反応生成物、または環状アセタール例えばトリオキサンの重縮合により製造したポリアセタールである。成分Bとして、アミノポリエーテルまたはアミノポリエーテル混合物、すなわち第1級および/または第2級の芳香族的または脂肪族的に結合したアミノ基、少なくとも50当量の範囲、好ましくは少なくとも80当量の範囲と、その残りとしての第1級および/または第2級の脂肪族的に結合したヒドロキシル基とから構成されるイソシアネート基に対して反応性の基を有するポリエーテルも、特にさらに適当である。適当なこのようなアミノポリエーテルは、例えば、欧州特許出願公開第0081701号、第4欄26行~第5欄40行に記載された化合物である。例えば、独国特許出願公開第2948419号の方法により、イソシアネート官能性ポリエーテルプレポリマーを加水分解することにより製造できるようなアミノ官能性ポリエーテルウレタンまたは尿素、または、アミノ基を含有する上記分子量範囲のポリエステルも、出発成分Bとして適当である。例えば、欧州特許出願公開第0689556号および欧州特許出願公開第0937110号に記載される特定のポリオールも、さらなる適当なイソシアネート基に対して反応性の成分Bであり、これは例えばエポキシ化脂肪酸エステルと脂肪族または芳香族ポリオールとのエポキシ環の開環を伴う反応により得られる。ヒドロキシル基含有ポリブタジエンも、任意に成分Bとして使用してよい。きわめて高い光反射を有するポリウレタン組成物の製造に適当な、イソシアネート基に対して反応性である成分Bは、以下でもある:ポリチオ化合物、例えば単純アルカンチオール、例えばメタンジチオール、12エタンジチオール、11プロパンジチオール、12プロパンジチオール、13プロパンジチオール、22プロパンジチオール、14ブタンジチオール、23ブタンジチオール、15ペンタンジチオール、16ヘキサンジチオール、123プロパントリチオール、11シクロヘキサンジチオール、12シクロヘキサンジチオール、22ジメチルプロパン13ジチオール、34ジメトキシブタン12ジチオールおよび2メチルシクロヘキサン23ジチオール、チオエーテル基含有ポリチオール、例えば24ジメルカプトメチル15ジメルカプト3チアペンタン、4メルカプトメチル18ジメルカプト36ジチアオクタン、48ジメルカプトメチル111ジメルカプト369トリチアウンデカン、47ジメルカプトメチル111ジメルカプト369トリチアウンデカン、57ジメルカプトメチル111ジメルカプト369トリチアウンデカン、45ビス110ジメルカプト38ジチアデカン、テトラキスメタン、1133テトラキスプロパン、1155テトラキス3チアペンタン、1166テトラキス34ジチアヘキサン、2メルカプトエチルチオ13ジメルカプトプロパン、23ビス1メルカプトプロパン、22ビス13ジメルカプトプロパン、ビススルフィド、ビスジスルフィド、ビススルフィド、ビスジスルフィド、ビススルフィド、ビスジスルフィド、ビスメタン、トリスメタン、ビスメタン、トリスメタン、ビスメタン、12ビスエタン、12ビスエタン、2メルカプトエチルチオエタン、13ビスプロパン、13ビスプロパン、123トリスプロパン、123トリスプロパン、123トリスプロパン、テトラキスメタン、テトラキスメタン、テトラキスメタン、25ジメルカプト14ジチアン、25ビス14ジチアンおよびJPA07118263により得られるそれらのオリゴマー、15ビス14ジチアン、15ビス14ジチアン、2メルカプトメチル6メルカプト14ジチアシクロヘプタン、246トリメルカプト135トリチアン、246トリメルカプトメチル135トリチアンおよび22チアプロピル13ジチオラン、ポリエステルチオール、例えばエチレングリコールビス、エチレングリコールビス、ジエチレングリコール2メルカプトアセテート、ジエチレングリコール3メルカプトプロピオネート、23ジメルカプト1プロパノール3メルカプトプロピオネート、3メルカプト12プロパンジオールビス、3メルカプト12プロパンジオールビス、トリメチロールプロパントリス、トリメチロールプロパントリス、トリメチロールエタントリス、トリメチロールエタントリス、ペンタエリスリトールテトラキス、ペンタエリスリトールテトラキス、グリセロールトリス、グリセロールトリス、14シクロヘキサンジオールビス、14シクロヘキサンジオールビス、ヒドロキシメチルスルフィドビス、ヒドロキシメチルスルフィドビス、ヒドロキシエチルスルフィド2メルカプトアセテート、ヒドロキシエチルスルフィド3メルカプトプロピオネート、ヒドロキシメチルジスルフィド2メルカプトアセテート、ヒドロキシメチルジスルフィド3メルカプトプロピオネート、2メルカプトエチルエステルチオグリコレートおよびビスベンゼン、14ビスベンゼン、12ビスベンゼン、14ビスベンゼン、123トリメルカプトベンゼン、124トリメルカプトベンゼン、135トリメルカプトベンゼン、123トリスベンゼン、124トリスベンゼン、135トリスベンゼン、123トリスベンゼン、135トリスベンゼン、124トリスベンゼン、25トルエンジチオール、34トルエンジチオール、14ナフタレンジチオール、15ナフタレンジチオール、26ナフタレンジチオール、27ナフタレンジチオール、1234テトラメルカプトベンゼン、1235テトラメルカプトベンゼン、1245テトラメルカプトベンゼン、1234テトラキスベンゼン、1235テトラキスベンゼン、1245テトラキスベンゼン、1234テトラキスベンゼン、1235テトラキスベンゼン、1245テトラキスベンゼン、22ジメルカプトビフェニルおよび44ジメルカプトビフェニル。好ましいポリチオ化合物Bは、上記のタイプのポリチオエーテルおよびポリエステルチオールである。特に好ましいポリチオ化合物Bは、4メルカプトメチル18ジメルカプト36ジチアオクタン、25ビスメルカプトメチル14ジチアン、1133テトラキスプロパン、57ジメルカプトメチル111ジメルカプト369トリチアウンデカン、47ジメルカプトメチル111ジメルカプト369トリチアウンデカン、48ジメルカプトメチル111ジメルカプト369トリチアウンデカン、トリメチロールプロパントリス、トリメチロールエタントリス、ペンタエリスリトールテトラキスおよびペンタエリスリトールテトラキスである。さらに、硫黄含有ヒドロキシ化合物も、イソシアネート基に対して反応性の成分Bとして適当である。ここで、例としては以下が挙げられうる:単純メルカプトアルコール、例えば2メルカプトエタノール、3メルカプトプロパノール、13ジメルカプト2プロパノール、23ジメルカプトプロパノールおよびジチオエリスリトール、チオエーテル構造を含有するアルコール、例えばジスルフィド、12ビスエタン、ビスジスルフィドおよび14ジチアン25ジオール、またはポリエステルウレタン、ポリチオエステルウレタン、ポリエステルチオウレタンまたはポリチオエステルチオウレタン構造を有する硫黄含有ジオールEPA1640394に挙げられる種類のもの。低分子量、ヒドロキシおよび/またはアミノ官能性成分、すなわち60~500、好ましくは62~400の範囲の分子量を有するものを、本発明の耐光堅牢性ポリウレタン組成物の製造において、イソシアネートに対して反応性の化合物Bとして用いることもできる。これらは、例えば2~14個、好ましくは4~10個の炭素原子を有する単純1価アルコールまたは多価アルコールであり、例えば12エタンジオール、12プロパンジオール、13プロパンジオール、異性体ブタンジオール、異性体ペンタンジオール、異性体ヘキサンジオール、異性体ヘプタンジオール、異性体オクタンジオール、110デカンジオール、12シクロヘキサンジオール、14シクロヘキサンジオール、14シクロヘキサンジメタノール、44ビスシクロヘキサノール、123プロパントリオール、111トリメチロールエタン、126ヘキサントリオール、111トリメチロールプロパン、22ビス13プロパンジオール、ビスヒドロキノン、124トリヒドロキシシクロヘキサン、135トリヒドロキシシクロヘキサンまたは135トリスピペラジン、アミノエチルピペラジン、12ジアミノシクロヘキサン、トリエチレンテトラミン、テトラエチレンペンタミン、18pジアミノメンタン、ビスメタン、ビスメタン、ビスメタン、ビスメタン、11ビスプロパン、22ビスプロパン、11ビスエタン、11ビスブタン、22ビスブタン、11ビスエタン、22ビスプロパン、11ビスエタン、22ビスプロパン、22ビスブタン、24ジアミノジシクロヘキシルメタン、4アミノシクロヘキシル4アミノ3メチルシクロヘキシルメタン、4アミノ35ジメチルシクロヘキシル4アミノ3メチルシクロヘキシルメタンおよび22メタンである。イソシアネートに対して反応性の適当な化合物Bである500未満の分子量を有する芳香族ポリアミン特にジアミンの例は、以下である:例えば12および14ジアミノベンゼン、24および26ジアミノトルエン、24および/または44ジアミノジフェニルメタン、15ジアミノナフタレン、444トリアミノトリフェニルメタン、44ビスジフェニルメタンまたは1メチル2メチルアミノ4アミノベンゼン、1メチル35ジエチル24ジアミノベンゼン、1メチル35ジエチル26ジアミノベンゼン、135トリメチル24ジアミノベンゼン、135トリエチル24ジアミノベンゼン、3535テトラエチル44ジアミノジフェニルメタン、3535テトライソプロピル44ジアミノジフェニルメタン、35ジエチル35ジイソプロピル44ジアミノジフェニルメタン、33ジエチル55ジイソプロピル44ジアミノジフェニルメタン、1メチル26ジアミノ3イソプロピルベンゼン、ポリフェニルポリメチレンポリアミンの液状混合物、例えば既知の方法でアニリンとホルムアルデヒドとを縮合することにより得られるもの、およびこのようなポリアミンの任意の所望の混合物。これに関して、例えば、特に1メチル35ジエチル24ジアミノベンゼンと1メチル35ジエチル26ジアミノベンゼンとの、50:50~85:15、好ましくは65:35~80:20の重量比の混合物が挙げられうる。500未満の分子量を有する低分子量アミノ官能性ポリエーテルを使用することもできる。これらは、例えば、第1級および/または第2級の、芳香族的または脂肪族的に結合したアミノ基を有するものであり、そのアミノ基は、ポリエーテル鎖にウレタン基またはエステル基を介して任意に結合し、より高分子量のアミノポリエーテルの製造について上記にすでに述べた既知の方法により入手できる。第2級の基として結合した2つのアミノ基を有する立体的に嵩高い脂肪族ジアミンも、イソシアネート基に対して反応性の成分Bとして用いてよく、例えば、EPA0403921から既知の、脂肪族および/または脂環式ジアミンとマレイン酸エステルまたはフマル酸エステルとの反応生成物、EPA1767559の教示により得られるイソホロンジアミンへのアクリロニトリルのビス付加物、または例えばDEA19701835に記載された、脂肪族および/または脂環式ジアミンおよびケトン、例えばジイソプロピルケトンから得られるシッフ塩基の水素添加生成物である。ポリイソシアネート混合物Aに対する好ましい反応パートナーBは、上記の高分子ポリエーテルポリオール、ポリエステルポリオールおよび/またはアミノポリエーテル、上記のポリチオ化合物、低分子量脂肪族および脂環式多価アルコールおよび上記の低分子量多官能性アミン、特に第2級の基として結合した2つのアミノ基を有する立体的に嵩高い脂肪族ジアミンである。イソシアネート基に対して反応性であり、上記に例を用いて述べた成分Bの任意の所望の混合物も、ポリイソシアネート混合物Aの反応パートナーとして適当である。ヒドロキシ官能性成分Bのみを使用すると純粋なポリウレタン組成物が得られる一方、チオ化合物Bのみを使用すると純粋なポリチオウレタンが得られ、ポリアミンBのみを使用すると純粋なポリ尿素組成物が得られ、アミノアルコール、メルカプトアルコールまたはヒドロキシ、メルカプトおよびアミノ官能性化合物の適当な混合物を成分Bとして使用することにより、ウレタン:チオウレタンおよび/または尿素基の当量比を所望するように調整してポリ付加物を製造することができる。原則として、耐光堅牢性ポリウレタン組成物の製造において、唯一のポリイソシアネート成分としてポリイソシアネート成分Aを用いる。しかしながら、原則として、ポリイソシアネート成分Aを任意の所望の溶媒不含低モノマーポリイソシアネート、例えば以下との混合物で用いることも可能である:ウレトジオン構造、イソシアヌレート構造、アロファネート構造、ビウレット構造、イミノオキサジアジンジオン構造および/またはオキサジアジントリオン構造を有するヘキサメチレンジイソシアネートHDIに基づく既知のラッカーポリイソシアネート、例えば、JPraktChem3361994185~200およびEPA0798299に記載されているもの、EPA0693512およびEPA1484350から既知の、脂環式ポリイソシアネートの低粘性HDIポリイソシアネートの溶液、EPA0047452およびEPA0478990に記載の、HDIおよびイソホロンジイソシアネートIPDIの混合物から二量体化および/または3量体化により得られる溶媒不含ポリイソシアネート、またはEPA0336205から既知のタイプのポリエステル変性HDIポリイソシアネート。選択した出発物質の種類に関わらず、本発明の方法において、ポリイソシアネート混合物Aと、イソシアネート基に対して反応性の成分Bとの反応は、イソシアネート基:イソシアネートに対して反応性の基の当量比05:1~20:1、好ましくは07:1~13:1、特に好ましくは08:1~12:1を維持して行う。これに関して、上記の出発成分AおよびBに加えて、さらなる補助物質および添加剤C、例えば触媒、発泡剤、界面活性剤、UV安定剤、フォーム安定剤、酸化防止剤、離形剤、フィラーおよび顔料を任意に併用してよい。例えば反応を加速するために、ポリウレタン化学より既知の従来の触媒を用いることができる。例えば、以下の例が挙げられうる:第3級アミン、例えばトリエチルアミン、トリブチルアミン、ジメチルベンジルアミン、ジエチルベンジルアミン、ピリジン、メチルピリジン、ジシクロヘキシルメチルアミン、ジメチルシクロヘキシルアミン、NNNNテトラメチルジアミノジエチルエーテル、ビス尿素、NメチルおよびNエチルモルホリン、Nココモルホリン、Nシクロヘキシルモルホリン、NNNNテトラメチルエチレンジアミン、NNNNテトラメチル13ブタンジアミン、NNNNテトラメチル16ヘキサンジアミン、ペンタメチルジエチレントリアミン、Nメチルピペリジン、Nジメチルアミノエチルピペリジン、NNジメチルピペラジン、NメチルNジメチルアミノピペラジン、18ジアザビシクロウンデカ7エンDBU、12ジメチルイミダゾール、2メチルイミダゾール、NNジメチルイミダゾールβフェニルエチルアミン、14ジアザビシクロオクタン、ビスエタノール、NNNトリスヘキサヒドロトリアジン、例えばNNNトリスsヘキサヒドロトリアジンおよび/またはビス、ビスマスベンゾトリアゾール、2ベンゾトリアゾール、2ベンゾトリアゾール、2ベンゾトリアゾール、25クロロベンゾトリアゾール、2ベンゾトリアゾール、2ベンゾトリアゾール、25クロロベンゾトリアゾールおよび2ベンゾトリアゾールとポリエチレングリコール300とのエステル化生成物、オキサルアニリド、例えば2エチル2エトキシオキサルアニリドまたは4メチル4メトキシオキサルアニリド、サリチル酸エステル、例えばサリチル酸フェニルエステル、サリチル酸4tertブチルフェニルエステルおよびサリチル酸4tertオクチルフェニルエステル、ケイ皮酸エステル誘導体、例えばαシアノβメチル4メトキシケイ皮酸メチルエステル、αシアノβメチル4メトキシケイ皮酸ブチルエステル、αシアノβフェニルケイ皮酸エチルエステルおよびαシアノβフェニルケイ皮酸イソオクチルエステル、またはマロン酸エステル誘導体、例えば4メトキシベンジリデンマロン酸ジメチルエステル、4メトキシベンジリデンマロン酸ジエチルエステルおよび4ブトキシベンジリデンマロン酸ジメチルエステル。これらの光安定剤を単独、または、互いに任意の所望の組み合わせのいずれもで使用してよい。適当な酸化防止剤Cは、例えば、既知の立体障害フェノール、例えば26ジtertブチル4メチルフェノールIonol、ペンタエリスリトールテトラキスプロピオネート、オクタデシル3プロピオネート、トリエチレングリコールビスプロピオネート、22チオビス、22チオジエチルビス3プロピオネートであり、これらを単独または互いに任意の所望の組み合わせのいずれもで使用する。任意に併用されるさらなる補助物質および添加剤Cは、例えばそれ自体既知のタイプの気泡調節剤、例えばパラフィンまたは脂肪アルコール、既知の難燃剤、例えばトリスクロロエチルホスフェエート、アンモニウムホスフェートまたはポリホスフェート、フィラー、例えば硫酸バリウム、珪藻土、カーボンブラック、沈降石灰または強化ガラス繊維でもある。最後に、それ自体既知の、内部用離形剤、色素、顔料、加水分解安定剤および制カビ性作用物質、制菌性作用物質も、本発明の方法において任意に併用してよい。任意に併用される上記補助物質および添加剤Cは、ポリイソシアネート成分Aおよび/またはイソシアネート基に対して反応性の成分Bのいずれもに予備混合することができる。ポリウレタン組成物から本発明の耐光堅牢体を製造するために、低モノマーポリイソシアネートAを、適当な混合ユニットを用いて、イソシアネート基に対して反応性の成分Bと、任意に上記補助物質および添加剤Cを併用して、溶媒不含形態で、上記のイソシアネート基:イソシアネートに対して反応性の基の当量比で混合し、該混合物を任意の所望の方法で、例えば単純手動流し込みにより、しかし好ましくは適当な機械例えばポリウレタン技術において常套の低圧または高圧装置を用いて、またはRIM法により、40~180°C、好ましくは50~140°C、特に好ましくは60~120°Cの温度範囲において、任意に300バール以下、好ましくは100バール以下、特に好ましくは40バール以下の高圧下で、開放金型または密閉金型中で硬化させることができる。この方法において、ポリイソシアネートAおよび任意に出発成分Bを、少なくとも40°C、好ましくは少なくとも50°C、特に好ましくは少なくとも60°Cの温度まで予備加熱して粘度を減少させ、任意に真空の適用によって脱気する。原則として、本発明により製造され使用することができるポリウレタン組成からこのような方法で製造したボディは、短時間例えば2~60分の時間の後で、型から取り出すことができる。適当な場合、50~100°C、好ましくは60~90°Cの温度での後硬化が続いてよい。溶媒および化学物質に対する高い耐性および極めて優れた機械的特性、特に優れたより高い温度例えば90°Cの加熱撓み温度によって区別される圧縮または発泡、耐光性および耐候性ポリウレタン体がこの方法において得られる。低モノマー芳香脂肪族ポリイソシアネートAを、本発明の圧縮透明成形体の製造に使用することが好ましい。これらの透明ポリウレタン体は、多くの異なる用途に適当であり、例えば車両または航空機構造におけるサンルーフ、フロントスクリーン、後部スクリーンまたはサイドスクリーンなどのガラス代用窓ガラスとしてを製造するために、および、安全ガラスとしての用途に適当である。本発明のポリウレタン組成物は、さらに、光学的エレクトロニクスまたはオプトエレクトロニクス構成部品、例えば太陽光モジュール、発光ダイオードを、または、例えばLEDランプまたは自動車ヘッドランプにおける補助レンズとして用いられるような、レンズまたはコリメーターを、透明埋封するのにもきわめて適当である。しかしながら、低モノマー芳香脂肪族ポリイソシアネートAから得られる本発明のポリウレタン組成物の特に好ましい分野は、高屈折率および高アッベ数を有するプラスチックの軽量眼鏡レンズの製造である。本発明により製造された眼鏡レンズは、きわめて優れた機械的特性、特に硬度および衝撃強さ、ならびに良好な引っ掻き耐性によって区別され、さらには、加工が簡単であり、所望の通りに着色することができる。特記しない限り、すべてのパーセント値は重量に関する。NCO含量は、DINENISO11909に従い滴定的に測定した。OH価は、DIN53240パート2の方法に従い、酸価はDIN3682に従い、滴定的に測定した。残留モノマー含量は、DINENISO10283に従い、内部標準を用いてガスクロマトグラフィーにより測定した。すべての粘度測定は、DINENISO3219に従い、AntonPaarGermanyGmbHDE製のPhysicaMCR51レオメーターを用いて行った。ガラス転移温度Tgは、20°C分の加熱速度で、MettlerDSC12EMettlerToledoGmbH、Giessen、DEを用いるDSC示差走査熱量測定の方法で測定した。ショアー硬度は、DIN53505に従い、Zwick3100ショアー硬度試験装置Zwick、DEを用いて測定した。屈折率およびアッベ数は、Zeiss製のAbberefractometerモデルBで測定した。出発化合物ポリイソシアネートA1欧州特許出願公開第0157088号の実施例6に記載の方法により、13ビスベンゼンmXDI2256g欧州特許出願公開第0962455号の実施例4に記載の方法により、二フッ化水素テトラブチルホスホニウムの50濃度のイソプロパノール/メタノール21溶液を触媒として用い、粗混合物のNCO含量36でジブチルホスフェートの添加により反応を停止して、mXDIを三量体化することにより製造したイソシアヌレート基およびイミノオキサジアジンジオン基を含有するmXDIポリイソシアネートを製造した。未反応のmXDIを、薄膜蒸留により150°Cの温度で、01mbarの圧力下で除去後、以下の特性値を有するほぼ無色の固形樹脂が得られた。NCO含量:204NCO官能価:32単量体mXDI:01粘度60°C:8500mPasヒドロキシ官能性反応パートナーB1ヒドロキシ官能性反応パートナーB1としての出発化合物下において、国際公開第2010083958号に記載されるように製造した溶媒不含ポリエステルポリオール粘度23°C:19900mPasOH価:628mgKOH/g酸価:22mgKOH/gOH官能価:26平均分子量:243g/molOH価より算出メルカプト官能性反応パートナーB2ペンタエリスリトールテトラキスTHIOCURERPETMP、BrunoBock、DE当量:SHの1222g/eq実施例1~8ポリウレタン埋封組成物の製造埋封組成物を製造するために、低モノマーポリイソシアネートAおよびポリオール成分Bを、表1に示す量重量部の割合で組み合わせて、60°Cまで予備加熱し、それぞれの場合においてイソシアネート基:イソシアネート基に対して反応性の基の当量比は、1:1に相当し、SpeedMixerDAC150FVHauschild、DEを用いて3500rpmで1分間かけて混合物を均質化し、次いで開放の、予備加熱していないポリプロピレン型中に手動で注いだ。70°C、乾燥器中24時間で硬化させた後、試験片直径50mm、高さ5mmを型から取り出した。室温でさらに24時間の後硬化時間の後で、試験片をその機械的特性および光学的特性について試験した。試験結果を同様に以下の表に示す。